(57)【要約】【課題】誘電体フィルムに蒸着電極を形成した金属化フィルムを用い、自己保安機能として、蒸着電極にヒューズ機能を有するコンデンサ素子を、水分に対するバリア性に劣る粉体樹脂で外装した場合でも、耐湿性を確保したフィルムコンデンサを提供することを目的とする。【解決手段】アルミニウムからなる蒸着電極１ａ、１ｂの電気抵抗値を５Ω／□〜９Ω／□とすることで、ヒューズ機能を維持しながら、水分による蒸着電極１ａ、１ｂの腐食で起こる電極機能の低下を抑制し、粉体樹脂で外装をした場合でもフィルムコンデンサの耐湿性能を確保することが出来る。【選択図】図１
2009239175.tif 000002
【特許請求の範囲】
【請求項１】
一方の端に絶縁マージンを有し、第一の蒸着電極を設けた第一のフィルム面を有する第一の誘電体フィルムと、他方の端に絶縁マージンを有し、第二の蒸着電極を設けた第二のフィルム面を有する第二の誘電体フィルムと、前記第一、第二の誘電体フィルムの両端面に第一のメタリコンと第二のメタリコンとを具備し、前記第一、第二の蒸着電極はいずれもアルミニウムからなり、かつ、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したコンデンサであって、前記第一の蒸着電極と前記第一のメタリコンとを連絡し、前記第二の蒸着電極と前記第二のメタリコンとを連絡したフィルムコンデンサにおいて、前記第一、第二の蒸着電極の電気抵抗値が、５Ω／□〜９Ω／□であることを特徴とするフィルムコンデンサ。
【請求項２】
未蒸着の誘電体フィルムと、この未蒸着の誘電体フィルムと対向する誘電体フィルムの一方の端に絶縁マージンを有し、第一の蒸着電極を設ける第一のフィルム面とし、この第一のフィルム面の裏面の他方の端に絶縁マージンを有し、第二の蒸着電極を設ける第二のフィルム面として、前記誘電体フィルムの両端面に第一のメタリコンと第二のメタリコンとを具備し、前記第一、第二の蒸着電極はいずれもアルミニウムからなり、かつ、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したコンデンサであって、前記第一の蒸着電極と前記第一のメタリコンとを連絡し、前記第二の蒸着電極と前記第二のメタリコンとを連絡したフィルムコンデンサにおいて、前記第一、第二の蒸着電極の電気抵抗値が、５Ω／□〜９Ω／□であることを特徴とするフィルムコンデンサ。
【請求項３】
アルミニウムからなる第一の蒸着電極を設けた第一のフィルム面を有する第一の誘電体フィルムと、アルミニウムからなる第二の蒸着電極を設けた第二のフィルム面を有する第二の誘電体フィルムと、前記第一の誘電体フィルムの両端面に前記第一の蒸着電極とそれぞれ接続している第一のメタリコンと第二のメタリコンとを具備し、前記第一の蒸着電極はほぼ中央部に位置して長手方向に伸びる絶縁マージンにより異電位に分離し、分離したそれぞれの第一の蒸着電極はいずれも、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、前記第二の蒸着電極は両端に長手方向に伸びる絶縁マージンを有し、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したフィルムコンデンサにおいて、前記第一、第二の蒸着電極の電気抵抗値が、５Ω／□〜９Ω／□であることを特徴とするフィルムコンデンサ。
【請求項４】
分割電極は、複数の格子状分割電極にそれぞれ区分され、かつ、ヒューズで並列接続された請求項１から請求項３記載のいずれか一項に記載のフィルムコンデンサ。
【発明の詳細な説明】
【技術分野】
【０００１】
本発明は、電子機器、電気機器や産業機器、自動車に用いられるフィルムコンデンサに関するものである。
【背景技術】
【０００２】
フィルムコンデンサは、一般に金属箔を電極に用いるものと、誘電体フィルム上に設けた蒸着金属を電極に用いるものとに大別される。中でも、蒸着金属を電極（以下、蒸着電極）とするフィルムコンデンサは、金属箔のものに比べて電極の占める体積が小さく小型軽量化が図れることと、蒸着電極特有の自己回復性能（絶縁欠陥部で短絡が生じた場合に、短絡のエネルギーで欠陥部周辺の蒸着電極が蒸発・飛散して絶縁化し、コンデンサの機能が回復する性能）により絶縁破壊に対する信頼性が高いことから、従来から広く用いられている。
【０００３】
このようなフィルムコンデンサの従来例１〜従来例３を図９〜図１４に示す。
【０００４】
図において、一方の金属化フィルムは、誘電体フィルム３ａの片面に一方の端の絶縁マージン４ａを除き金属を蒸着して形成した蒸着電極１ａを有し、さらに蒸着電極１ａは蒸着金属を有しない非蒸着のスリット５ａで分割した複数の分割電極２ａで構成され、かつスリット５ａに設けたヒューズ７ａにより並列接続されている。他方の金属化フィルムは、誘電体フィルム３ｂの片面全体に他方の端の絶縁マージン４ｂを除き金属を蒸着して形成した非分割電極である蒸着電極１ｂを有している。そして、これら金属化フィルムは絶縁マージン４ａ、４ｂが重ならないように重ねて巻き、または積層して蒸着電極１ａにメタリコン６ａを、蒸着電極１ｂにメタリコン６ｂを接続している。なお、図１３、図１４（ａ）、（ｂ）の７８ａは絶縁マージンである。
【０００５】
このようなフィルムコンデンサにおいて前記自己回復性能は、蒸着電極１ａ、１ｂ（図１１）の厚みが薄いほど良好（少ないエネルギーで蒸着電極が飛散するため）なことから、容量を形成する有効電極部の幅Ｗ（図１１）の蒸着電極厚みを薄くし、メタリコン６ａ、６ｂ（図１１）と接続する部分の厚みを厚くしたヘビーエッジ構造も広く用いられている。この構造により、コンデンサの耐電圧を高め、高電位傾度化を図ることができる。
【０００６】
また、蒸着電極内に金属の無いスリット５ａ（図９、図１３）を設けて複数の分割電極２ａ（図９、図１０（ａ）、図１３、図１４（ａ））に区分し、スリット間に形成したヒューズ７ａ（図１０（ａ）、図１２（ａ）、図１４（ａ））により前記分割電極を並列接続することが行われている。これは、前述の自己回復時の短絡電流により絶縁欠陥部周囲のヒューズを溶断して絶縁欠陥部を電気回路から切り離す自己保安機能を形成するものである。
【０００７】
さらに近年では、前述のスリットを格子状に設け微細な分割電極に細分化してヒューズで並列接続した格子状分割電極３２ａ（図１１、図１２（ａ））も提唱されている。各分割電極の面積が小さく、ヒューズの溶断時の容量減少も小さくなるとともに、ヒューズの形状や各分割電極の面積を改良することにより、蒸着電極の絶縁回復性能も高めることができるため、さらに高電位傾度化（誘電体フィルム１μｍあたりの電圧を高めること）を図れるとされている。
【０００８】
例えば、特開平４−２２５５０８号公報では、分割スリットの自由端を丸く形成した格子状分割電極を用いることにより、分割電極の無いフィルムコンデンサに比べて２倍の電位傾度が達成できると提唱されている。また、特開平５−１３２２９１号公報では、格子状分割電極からなるフィルムコンデンサで、各分割電極の面積を１０〜１０００ｍｍ2とした場合に直流での電位傾度１３０〜３５０Ｖ／μｍのフィルムコンデンサが実現できると提唱されている。
【０００９】
しかしながら、従来のフィルムコンデンサは、ヒューズ機能により自己保安機能は得られるものの、分割スリットの無いコンデンサに比べて、通電時の電流によるヒューズの発熱に伴いコンデンサの温度が上昇し、さらに、前述のヘビーエッジ構造では、ヒューズとなる蒸着膜の厚みも薄いために、ヒューズの発熱もより大きくなる問題があった。ヒューズの幅を広くしたり、複数のヒューズを並列に設けたりすれば発熱は低減されるが、ヒューズとしての動作性が鈍くなり自己保安機能が低下してしまうという問題点があった。
【００１０】
そしてこのような問題点を解決するために、図１５、１６、１７に示すような構造のフィルムコンデンサも提案されている、図１５は、フィルムコンデンサの断面図で、図１６（ａ）、（ｂ）は図１５に示すフィルムコンデンサに用いた１対の金属化フィルムの鳥瞰図である。図１７はフィルムコンデンサの断面図でコンデンサ素子１０１が、樹脂製や金属製のケース１０２に充填樹脂１０３と共に収納されている。図１５および図１６（ａ）、（ｂ）において、巻回型のフィルムコンデンサを形成する一方と他方の金属化フィルムを構成する１対の蒸着電極１ａ、１ｂは、誘電体フィルム３ａ、３ｂの片面である上に、一方の端の絶縁マージン４ａ、４ｂを除きアルミニウムの金属をそれぞれ蒸着して設け、両端面のメタリコン６ａ、６ｂを通じて電極を引き出している。
【００１１】
この非分割電極である蒸着電極１ａ、１ｂは、容量を形成する有効電極部の幅Ｗのほぼ中央部から絶縁マージン４ａ、４ｂに向かう側に、オイル転写により形成した蒸着電極を有しない非蒸着のスリット５ａ、５ｂにより複数の分割電極２ａ、２ｂにそれぞれ区分し、かつ有効電極部の幅Ｗのほぼ中央部から絶縁マージン４ａ、４ｂと反対側でメタリコン６ａ、６ｂに近い側に位置する誘電体フィルム３ａ、３ｂの片面全体に蒸着された蒸着電極１ａ、１ｂにヒューズ７ａ、７ｂで並列接続している。この構成により、自己保安機能を有し、しかもヒューズ７ａ、７ｂによる発熱の少ないフィルムコンデンサを実現できる。すなわち、非分割電極である蒸着電極１ａ、１ｂにおいて通電する電流は、メタリコン６ａ、６ｂに近いほど大きく、離れるほど小さくなっていくものである。従って、メタリコン６ａ、６ｂに近い側の蒸着電極１ａ、１ｂは、流れる電流の大きさに対応して誘電体フィルム３ａ、３ｂの片面全体に蒸着し、そしてメタリコン６ａ、６ｂより離れた位置で流れる電流の少なくなっていく絶縁マージン４ａ、４ｂに近い側にヒューズ７ａ、７ｂ分割電極２ａ、２ｂを設けているので、流れる電流によるヒューズ７ａ、７ｂでの発熱を少なくでき、温度上昇を抑制できるものである。
【特許文献１】特開平４−２２５５０８号公報
【特許文献２】特開平５−１３２２９１号公報
【発明の開示】
【発明が解決しようとする課題】
【００１２】
ところが本発明者らが、上記の提案されているようなフィルムコンデンサの、外装を構成している樹脂製や金属製からなるケースと充填樹脂とを、形状の小形化と製造原価の低減を図るために粉体樹脂のみによる構成に替えて作成したところ、フィルムコンデンサの耐湿性に課題があることが判明した。それは、外装を粉体樹脂に替えたために水分がフィルムコンデンサの内部に浸入し易くなり、浸入した水分によって蒸着電極が腐食し、電極としての機能を果たさなくなり、その結果フィルムコンデンサのｔａｎδ（誘電正接）が上昇するというものである。
【００１３】
上記従来の技術の問題点に鑑み、本発明が解決しようとする課題は、通電時のヒューズによる発熱を少なくしてコンデンサの温度上昇を抑制したフィルムコンデンサにおいて、粉体樹脂からなる外装であっても、耐湿性を確保し、形状の小形化と製造原価の低減とが図れるフィルムコンデンサを提供するものである。
【課題を解決するための手段】
【００１４】
上記課題を解決するために本発明は、自己保安機能を有するフィルムコンデンサにあって、１対の蒸着電極の電気抵抗値を、５Ω／□〜９Ω／□としたものである。
【発明の効果】
【００１５】
この構成によれば、外装を粉体樹脂とすることによってフィルムコンデンサ内部に水分が浸入しやすくなっても、蒸着電極の電極としての機能を長期間維持することができる。
【発明を実施するための最良の形態】
【００１６】
上記した本発明の目的は、各請求項に記載した構成を実施の形態とすることにより達成できるので、以下には各請求項の構成にその構成による作用効果を併記し、併せて請求項記載の構成のうち説明を必要とする特定用語については詳細な説明を加えて、本発明における実施の形態の説明とする。
【００１７】
請求項１記載に係る発明は、一方の端に絶縁マージンを有し、第一の蒸着電極を設けた第一のフィルム面を有する第一の誘電体フィルムと、他方の端に絶縁マージンを有し、第二の蒸着電極を設けた第二のフィルム面を有する第二の誘電体フィルムと、前記第一、第二の誘電体フィルムの両端面に第一のメタリコンと第二のメタリコンとを具備し、前記第一、第二の蒸着電極はいずれもアルミニウムからなり、かつ、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したコンデンサであって、前記第一の蒸着電極と前記第一のメタリコンとを連絡し、前記第二の蒸着電極と前記第二のメタリコンとを連絡したフィルムコンデンサにおいて、前記第一、第二の蒸着電極の電気抵抗値が、５Ω／□〜９Ω／□であることを特徴としたものであり、ヒューズによる発熱が小さい自己保安機能を有するフィルムコンデンサにおいて、耐湿性能の向上を図ることが出来るものである。
【００１８】
請求項２記載に係る発明は、未蒸着の誘電体フィルムと、この未蒸着の誘電体フィルムと対向する誘電体フィルムの一方の端に絶縁マージンを有し、第一の蒸着電極を設ける第一のフィルム面とし、この第一のフィルム面の裏面の他方の端に絶縁マージンを有し、第二の蒸着電極を設ける第二のフィルム面として、前記誘電体フィルムの両端面に第一のメタリコンと第二のメタリコンとを具備し、前記第一、第二の蒸着電極はいずれもアルミニウムからなり、かつ、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したコンデンサであって、前記第一の蒸着電極と前記第一のメタリコンとを連絡し、前記第二の蒸着電極と前記第二のメタリコンとを連絡したフィルムコンデンサにおいて、前記第一、第二の蒸着電極の電気抵抗値が、５Ω／□〜９Ω／□であることを特徴としたもので、ヒューズによる発熱が小さい自己保安機能を有するフィルムコンデンサにおいて、耐湿性能の向上を図ることが出来ると共に、１対の蒸着電極を１回の蒸着工程で設けることができる。
【００１９】
請求項３記載に係る発明は、アルミニウムからなる第一の蒸着電極を設けた第一のフィルム面を有する第一の誘電体フィルムと、アルミニウムからなる第二の蒸着電極を設けた第二のフィルム面を有する第二の誘電体フィルムと、前記第一の誘電体フィルムの両端面に前記第一の蒸着電極とそれぞれ接続している第一のメタリコンと第二のメタリコンとを具備し、前記第一の蒸着電極はほぼ中央部に位置して長手方向に伸びる絶縁マージンにより異電位に分離し、分離したそれぞれの第一の蒸着電極はいずれも、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、前記第二の蒸着電極は両端に長手方向に伸びる絶縁マージンを有し、容量を形成する有効電極部の幅のほぼ中央部に蒸着電極を有しないスリットを設け、前記スリットから前記絶縁マージンに向かう側に分割電極を形成し、前記スリットから前記絶縁マージンと反対方向に向かう側には非分割電極を形成して、前記分割電極と前記非分割電極を前記有効電極部の幅のほぼ中央部に設けた前記スリット上のヒューズで接続し、一方の前記非分割電極には他方の前記分割電極が誘電体フィルムを介して対向する様配置したフィルムコンデンサにおいて、前記第一、第二の蒸着電極の電気抵抗値が、５Ω／□〜９Ω／□であることを特徴としたもので、複数の単位コンデンサが直列となるよう配置されたもので、ヒューズによる発熱が小さい自己保安機能を有するフィルムコンデンサにおいて、耐湿性能の向上を図ることが出来ると共に、高電位傾度を得ることができる。
【００２０】
請求項４記載に係る発明は、請求項１から３のいずれか一項に記載のフィルムコンデンサであって、分割電極は、複数の格子状分割電極にそれぞれ区分され、かつ、ヒューズで並列接続されたもので、自己保安機能を有するフィルムコンデンサにおいて、耐湿性能の向上を図ることが出来ると共に、よりヒューズによる発熱が小さく、かつ高電位傾度化が可能になる。
【００２１】
以下、本発明の実施の形態について、図面を用いて説明する。
【００２２】
（実施の形態１）
図１は、本発明の実施の形態１におけるフィルムコンデンサの断面図で、図２（ａ）、（ｂ）は図１に示すフィルムコンデンサに用いた１対の金属化フィルムの鳥瞰図である。図１および図２（ａ）、（ｂ）において、巻回型のフィルムコンデンサを形成する一方と他方の金属化フィルムを構成する１対の蒸着電極１ａ、１ｂは、誘電体フィルム３ａ、３ｂの片面である上に、一方の端の絶縁マージン４ａ、４ｂを除きアルミニウムの金属をそれぞれ真空蒸着法により、電気抵抗値が５Ω／□〜９Ω／□となるように設け、両端面のメタリコン６ａ、６ｂを通じて電極を引き出している。
【００２３】
この非分割電極である蒸着電極１ａ、１ｂは、容量を形成する有効電極部の幅Ｗのほぼ中央部から絶縁マージン４ａ、４ｂに向かう側に、オイル転写により形成した蒸着電極を有しない非蒸着のスリット５ａ、５ｂにより複数の分割電極２ａ、２ｂにそれぞれ区分し、かつ有効電極部の幅Ｗのほぼ中央部から絶縁マージン４ａ、４ｂと反対側でメタリコン６ａ、６ｂに近い側に位置する誘電体フィルム３ａ、３ｂの片面全体に蒸着された蒸着電極１ａ、１ｂにヒューズ７ａ、７ｂで並列接続している。
【００２４】
この構成により、ヒューズによる発熱が小さい自己保安機能を有するフィルムコンデンサにおいて、蒸着電極１ａ、１ｂの電気抵抗値を５Ω／□〜９Ω／□としたことで、電気抵抗値が従来の１０Ω／□〜１１Ω／□のものに比べて実質的に蒸着電極１ａ、１ｂの膜厚が厚くなり、その結果フィルムコンデンサの耐湿性能の向上を図ることが出来るものである。
【００２５】
次に、本実施の形態におけるフィルムコンデンサの特性例を説明する。
【００２６】
本実施の形態におけるフィルムコンデンサは、誘電体フィルム３ａ、３ｂとしては、３μｍ厚みのポリプロピレンフィルムを用いて巻回型の容量が１μＦの小判型コンデンサ素子を作製し、液体状のエポキシ樹脂を含浸した後に、エポキシ粉体樹脂で外装した。また、有効電極部の幅Ｗは１１．１ｍｍとし、ヒューズ７ａ、７ｂはいずれも０．３ｍｍ幅とした。
【００２７】
比較のために、従来技術よりなるフィルムコンデンサとして、蒸着電極１ａ、１ｂの電気抵抗値を４Ω／□、１０Ω／□としたものも作製した。なお、誘電体フィルムの材質、厚み、容量、有効電極部の幅Ｗ、ヒューズの幅は本実施の形態と同じ値にした。
【００２８】
このようにして作製したフィルムコンデンサの耐湿性を評価するために、温度６０℃、湿度９５℃において、ＤＣ４５０Ｖを印加し、１５００時間後のｔａｎδ（１００ｋＨｚ）の変化率を確認した。また蒸着電極１ａ、１ｂの電気抵抗を低くすることによる、誘電体フィルム３ａ、３ｂへの蒸着電極１ａ、１ｂの形成時の熱ダメージの影響を確認するために、温度１１５℃においてＤＣ６３０Ｖを印加し、１５００時間後の容量（１ｋＨｚ）の変化率を確認して耐電圧性の評価を行った。各電気抵抗値についてそれぞれ１２個のフィルムコンデンサを評価した。その結果を表１に示す。
【００２９】
【表１】
2009239175.tif 000003
【００３０】
表１に示すように、耐湿性の確認において、蒸着膜の電気抵抗値が１０Ω／□では、蒸着膜の腐食による電気抵抗値の上昇でｔａｎδ値の変化率が不良品と判定される＋１００％以上となるものが現れ、又耐電圧性の確認においては、蒸着膜の電気抵抗値が４Ω／□の場合に、誘電体フィルムへの蒸着電極の形成時の熱ダメージによる誘電体フィルムの耐電圧性能の低下によって、金属化フィルムにヒーリングが多く発生し、その結果容量の変化率が不良品と判定される−１０％を超えるものが現れている。一方蒸着膜抵抗が５Ω／□〜９Ω／□の範囲ではどちらの評価においても不良品と判定されるレベルのものは無かった。
【００３１】
又、ヒューズ動作は蒸着膜抵抗が５Ω／□〜９Ω／□の範囲では良好であった。
【００３２】
以上のように、本発明によれば蒸着電極の電気抵抗値を従来の１０Ω／□〜１１Ω／□を５Ω／□〜９Ω／□とする事によって、従来のプラスチックや金属のケースと充填樹脂とからなる構成の外装を粉体樹脂による外装に替えても、耐電圧性を損なうことなく耐湿性を確保できるものである。そしてフィルムコンデンサの形状の小形化と、製造原価の低減を図ることができる。
【００３３】
（実施の形態２）
図３は本発明の実施の形態２におけるフィルムコンデンサの断面図で、図４（ａ）、（ｂ）は図３に示すフィルムコンデンサに用いた１対の金属化フィルムの鳥瞰図である。本実施の形態は、有効電極部の幅のほぼ中央部から絶縁マージンに向かう側の蒸着電極を、格子状分割電極に形成した点が実施の形態１と異なるだけで、それ以外の同一構成ならびに作用効果を奏する部分には同じ符号を付して詳細な説明を省略し、異なるところを中心に説明する。
【００３４】
図３および図４（ａ）、（ｂ）において、真空蒸着法により、電気抵抗値が５Ω／□〜９Ω／□となるように設けられた蒸着電極１ａ、１ｂは、容量を形成する有効電極部の幅Ｗのほぼ中央部から絶縁マージン４ａ、４ｂに向かう側に、蒸着電極を有しないスリット５ａ、５ｂにより、複数の格子状分割電極３２ａ、３２ｂにそれぞれ区分し、かつヒューズ７ａ、７ｂで並列接続している。
【００３５】
この構成により、ヒューズによる発熱が小さい自己保安機能を有するフィルムコンデンサにおいて、蒸着電極１ａ、１ｂの電気抵抗値を５Ω／□〜９Ω／□としたことで、電気抵抗値が従来の１０Ω／□〜１１Ω／□に比べて実質的に蒸着電極１ａ、１ｂの膜厚が厚くなり、その結果フィルムコンデンサの耐湿性能の向上を図ることが出来るものである。
【００３６】
（実施の形態３）
図５は、本発明の実施の形態３におけるフィルムコンデンサの断面図で、図６（ａ）、（ｂ）は図５に示すフィルムコンデンサに用いた両面金属化フィルムにおける表裏の蒸着電極の鳥瞰図である。本実施の形態は、１対の蒸着電極を、一方の誘電体フィルムの両面に分けて設け、他方の誘電体フィルムは金属を蒸着しない、そのままの生に形成した点が実施の形態１と異なるだけで、それ以外の同一構成ならびに作用効果を奏する部分には同じ符号を付して詳細な説明を省略し、異なるところを中心に説明する。
【００３７】
図５および図６（ａ）、（ｂ）において、真空蒸着法により、電気抵抗値が５Ω／□〜９Ω／□となるように設けられた非分割電極である蒸着電極１ａ、１ｂは、誘電体フィルム５３ａの表裏になる両面にそれぞれ形成し、両端面のメタリコン６ａ、６ｂに接続しており、未蒸着の生の誘電体フィルム５３ｂと重ね合わされている。そして、蒸着電極１ａ、１ｂは、容量を形成する有効電極部の幅Ｗのほぼ中央部から絶縁マージン４ａ、４ｂに向かう側に、蒸着電極を有しないスリット５ａ、５ｂによって、複数の格子状分割電極３２ａ、３２ｂにそれぞれ区分し、ヒューズ７ａ、７ｂで並列接続している。
【００３８】
この構成によれば、実施の形態１で説明したと同様の作用効果を得ることができるとともに、蒸着電極１ａ、１ｂを１回の蒸着工程で設けることができるため、より安価にフィルムコンデンサを作製することができる。
【００３９】
（実施の形態４）
図７は、本発明の実施の形態４におけるフィルムコンデンサの断面図で、図８（ａ）、（ｂ）は図７に示すフィルムコンデンサに用いた１対の金属化フィルムの鳥瞰図である。本実施の形態は、１対の蒸着電極に改良を加えた点が実施の形態１と異なるだけで、それ以外の同一構成ならびに作用効果を奏する部分には同じ符号を付して詳細な説明を省略し、異なるところを中心に説明する。
【００４０】
図７および図８（ａ）、（ｂ）において、誘電体フィルム３ａ上に設けた蒸着電極１ａは、ほぼ中央部に位置して誘電体フィルム３ａの長手方向（誘電体フィルムの長尺方向）に伸びる絶縁マージン７８ａにより異電位に分離し、有効電極部の幅Ｗのほぼ中央部から絶縁マージン７８ａに向かう側にスリット５ａにより複数の分割電極２ａを設け、かつヒューズ７ａによりメタリコン６ａ、６ｂに近い側の蒸着電極１ａに並列接続している。また同様に、誘電体フィルム３ｂ上に設けた蒸着電極１ｂは、長手方向（誘電体フィルムの長尺方向）に伸びる絶縁マージン４ｂを両端に有し、有効電極部の幅Ｗのほぼ中央部から絶縁マージン４ｂに向かう側にスリット５ｂにより複数の分割電極２ｂを設け、かつヒューズ７ｂにより両側の分割電極２ｂ間に位置する蒸着電極１ｂに並列接続している。メタリコン６ａ、６ｂは蒸着電極１ａの両端部と接続している。
【００４１】
この構成によれば、実施の形態１で説明したと同様の作用効果を得ることができるとともに、蒸着電極１ａにおいて誘電体フィルム３ａの長手方向に伸びる絶縁マージン７８ａにより左右に分離された２個の単位コンデンサが直列となっていることから高い電圧まで使用できて、しかも自己保安機能を有し、ヒューズ７ａによる発熱の少ないフィルムコンデンサを実現できる。
【００４２】
なお、実施の形態４では、１本の絶縁マージン７８ａを設けたが、本発明は１本に限定されるものではない。
【００４３】
また上記各実施の形態では、四角形状からなる分割電極を例として説明したが、本発明はこれに限定するものではなく、他の形状、例えば菱形状や六角形状、三角形状の格子状分割電極においても同様の結果を得た。また、ヒューズの位置は前記四角形の各辺に設けたが、頂点に設けてもよい。
【００４４】
さらに誘電体フィルム３ａおよび３ｂ、５３ａ、５３ｂとして、それぞれ２枚以上のフィルムを重ねても、同様の効果を得た。
【００４５】
またコンデンサ素子を１個ずつ巻取る巻回型コンデンサ以外に、金属化フィルムを積層してなる積層型コンデンサであっても同様の効果が得られる。
【００４６】
また、本発明ではフィルムコンデンサの容量を特に限定しないが、１０μＦ以下の容量のフィルムコンデンサにより適している。それは大容量のフィルムコンデンサでは、金属化フィルムに絶縁破壊が生じた場合に大電流が流れ貫通破壊を起こしショート状態に至ってしまう危険性が高く、これを回避するためヒューズ動作の感度を上げる必要がある。これには蒸着電極の電気抵抗値が高い方がより確実である。一方、１０μＦ以下のフィルムコンデンサでは、金属化フィルムに絶縁破壊が生じた場合に流れる電流が小さいために、ヒューズ動作の感度を大容量のフィルムコンデンサほど上げる必要がなく、よって蒸着電極の電気抵抗値も大容量のフィルムコンデンサより低くすることができる。よって本発明を１０μＦ以下のコンデンサに採用すれば、ヒューズによる安全機能と耐湿性をより高いレベルで確保出来る。
【産業上の利用可能性】
【００４７】
以上のように本発明によれば、自己保安機能を有し、耐湿性の良好な小形化されたフィルムコンデンサを実現することができる。
【図面の簡単な説明】
【００４８】
【図１】本発明の実施の形態１におけるフィルムコンデンサの断面図
【図２】（ａ）は同実施の形態１における一方の金属化フィルムの鳥瞰図、（ｂ）は同実施の形態１における他方の金属化フィルムの鳥瞰図
【図３】本発明の実施の形態２におけるフィルムコンデンサの断面図
【図４】（ａ）は同実施の形態２における一方の金属化フィルムの鳥瞰図、（ｂ）は同実施の形態２における他方の金属化フィルムの鳥瞰図
【図５】本発明の実施の形態３におけるフィルムコンデンサの断面図
【図６】（ａ）は同実施の形態３における一方の金属化フィルムの鳥瞰図、（ｂ）は同実施の形態３における他方の金属化フィルムの鳥瞰図
【図７】本発明の実施の形態４におけるフィルムコンデンサの断面図
【図８】（ａ）は同実施の形態４における一方の金属化フィルムの鳥瞰図、（ｂ）は同実施の形態４における他方の金属化フィルムの鳥瞰図
【図９】従来例１におけるフィルムコンデンサの断面図
【図１０】（ａ）は従来例１における一方の金属化フィルムの鳥瞰図、（ｂ）は従来例１における他方の金属化フィルムの鳥瞰図
【図１１】従来例２におけるフィルムコンデンサの断面図
【図１２】（ａ）は従来例２における一方の金属化フィルムの鳥瞰図、（ｂ）は従来例２における他方の金属化フィルムの鳥瞰図
【図１３】従来例３におけるフィルムコンデンサの断面図
【図１４】（ａ）は従来例３における一方の金属化フィルムの鳥瞰図、（ｂ）は従来例３における他方の金属化フィルムの鳥瞰図
【図１５】従来例におけるフィルムコンデンサの断面図
【図１６】（ａ）は従来例における一方の金属化フィルムの鳥瞰図、（ｂ）は同従来例における他方の金属化フィルムの鳥瞰図
【図１７】従来例におけるフィルムコンデンサの断面図
【符号の説明】
【００４９】
１ａ、１ｂ  蒸着電極
２ａ、２ｂ  分割電極
３ａ、３ｂ  誘電体フィルム
４ａ、４ｂ  絶縁マージン
５ａ、５ｂ  スリット
６ａ、６ｂ  メタリコン
７ａ、７ｂ  ヒューズ
３２ａ、３２ｂ  格子状分割電極
５３ａ、５３ｂ  誘電体フィルム
７８ａ  絶縁マージン
Ｗ  有効電極部の幅
【図１】
2009239175.tif 000004
【図２】
2009239175.tif 000005
【図３】
2009239175.tif 000006
【図４】
2009239175.tif 000007
【図５】
2009239175.tif 000008
【図６】
2009239175.tif 000009
【図７】
2009239175.tif 000010
【図８】
2009239175.tif 000011
【図９】
2009239175.tif 000012
【図１０】
2009239175.tif 000013
【図１１】
2009239175.tif 000014
【図１２】
2009239175.tif 000015
【図１３】
2009239175.tif 000016
【図１４】
2009239175.tif 000017
【図１５】
2009239175.tif 000018
【図１６】
2009239175.tif 000019
【図１７】
2009239175.tif 000020